(57)【要約】      （修正有）【課題】全ての基材における極めて優れた画像品質を可能とする室温において固体であり、溶融インクを基材に適用する昇温において溶融する相変化インク組成物の提供。【解決手段】芳香環コアを有するジアミド化合物を含む結晶性成分、非晶質成分、および場合により色素、を含む相変化インク組成物であり、非晶質成分が、ジ−ＤＬ−メチルＬ−酒石酸、ジ−Ｌ−メチルＬ−酒石酸、ジ−Ｌ−メチルＤＬ−酒石酸、ジ−ＤＬ−メチルＤＬ−酒石酸またはこれらの立体異性体もしくは混合物からなる群から選択される相変化インク組成物。前記ジアミド化合物が、パラ位、メタ位にアミド基を２個有するベンゼン系化合物である相変化インク組成物。【選択図】なし【特許請求の範囲】
【請求項１】
芳香環コアを有するジアミド化合物を含む結晶性成分、
非晶質成分、および
場合により色素、
を含む相変化インク組成物。
【請求項２】
ジアミド化合物が、式１の化合物：
【化１】
2014185344.tif 000015
（式中、Ｒ’およびＲ’’は式２または３の有機アミド基：
【化２】
2014185344.tif 000016
（式中、Ｒ、Ｒ１およびＲ２は、水素原子または直鎖、分枝型もしくは環状の、飽和もしくは不飽和の、脂肪族もしくは芳香族のＣ１からＣ４０の置換基からからなる群から独立して選択され、Ｒ、Ｒ１およびＲ２の少なくとも１つは水素原子ではない）から独立して選択される）
である、請求項１に記載の組成物。
【請求項３】
ジアミド化合物が、式４の化合物：
【化３】
2014185344.tif 000017
（式中、Ｒ１およびＲ２は、水素原子、アルキル基、アルケニル基、アリール基、アリールアルキル基またはアルキルアリール基、場合により１または複数のヘテロ原子を含有するアルキル、アルケニル、アリール、アリールアルキルおよびアルキルアリールの基からなる群から独立して選択され、Ｒ１およびＲ２の少なくとも１つは水素原子ではない）
である、請求項１に記載の組成物。
【請求項４】
ジアミド化合物が、式５の化合物：
【化４】
2014185344.tif 000018
（式中、Ｒ１およびＲ２は、水素原子、アルキル基、アルケニル基、アリール基、アリールアルキル基またはアルキルアリール基、場合により１または複数のヘテロ原子を含有するアルキル、アルケニル、アリール、アリールアルキルおよびアルキルアリールの基からなる群から独立して選択され、Ｒ１およびＲ２の少なくとも１つは水素原子ではない）
である、請求項１に記載の組成物。
【請求項５】
ジアミド化合物が、式６の化合物：
【化５】
2014185344.tif 000019
（式中、Ｒは、アルキル基、アルケニル基、アリール基、アリールアルキル基またはアルキルアリール基、場合により１または複数のヘテロ原子を含有するアルキル、アルケニル、アリール、アリールアルキルおよびアルキルアリールの基からなる群から選択される）
である、請求項１に記載の組成物。
【請求項６】
非晶質成分が、ジ−ＤＬ−メチルＬ−酒石酸、ジ−Ｌ−メチルＬ−酒石酸、ジ−Ｌ−メチルＤＬ−酒石酸、ジ−ＤＬ−メチルＤＬ−酒石酸またはこれらの立体異性体もしくは混合物からなる群から選択される、請求項１に記載の組成物。
【請求項７】
相変化インク組成物を含むインクジェット印刷デバイスを提供するステップであり、該相変化インク組成物は、固体形態であり、（ａ）芳香環コアを有するジアミド化合物を含む結晶性成分、（ｂ）非晶質成分、および（ｃ）場合によって色素を含む、提供するステップ、
前記固体相変化インク組成物を、前記組成物の融点を超える温度に加熱し、前記インク組成物を液化するステップ、および
前記液化されたインク組成物を、インクジェット印刷デバイスから基材に噴射し、画像を形成するステップ、
を含む方法。
【請求項８】
結晶性成分が、式４の化合物：
【化６】
2014185344.tif 000020
（式中、Ｒ１およびＲ２は、水素原子、アルキル基、アルケニル基、アリール基、アリールアルキル基またはアルキルアリール基、場合により１または複数のヘテロ原子を含有するアルキル、アルケニル、アリール、アリールアルキルおよびアルキルアリールの基からなる群から独立して選択され、Ｒ１およびＲ２の少なくとも１つは水素原子ではない）
を含む、請求項７に記載の方法。
【請求項９】
結晶性成分が、式５の化合物：
【化７】
2014185344.tif 000021
（式中、Ｒ１およびＲ２は、水素原子、アルキル基、アルケニル基、アリール基、アリールアルキル基またはアルキルアリール基、場合により１または複数のヘテロ原子を含有するアルキル、アルケニル、アリール、アリールアルキルおよびアルキルアリールの基からなる群から独立して選択され、Ｒ１およびＲ２の少なくとも１つは水素原子ではない）
を含む、請求項７に記載の方法。
【請求項１０】
結晶性成分が、式６の化合物：
【化８】
2014185344.tif 000022
（式中、Ｒは、アルキル基、アルケニル基、アリール基、アリールアルキル基またはアルキルアリール基、場合により１または複数のヘテロ原子を含有するアルキル、アルケニル、アリール、アリールアルキルおよびアルキルアリールの基からなる群から選択される）
を含む、請求項７に記載の方法。
【発明の詳細な説明】
【技術分野】
【０００１】
本開示は相変化インク組成物を対象とし、より詳細には、芳香族コアを有する結晶性ジアミド化合物を含む相変化インク組成物を対象とする。
【背景技術】
【０００２】
本実施形態は、室温において固体であり、溶融インクを基材に適用する昇温において溶融することを特徴とする、相変化インク組成物（または固体インク）用の結晶性材料としての、芳香族コアを有するジアミド化合物に関する。これらの相変化インク組成物は、インクジェット印刷に使用することができる。
【０００３】
インクジェット印刷方法は、室温において固体であり、昇温において液体であるインクを用いることができる。このようなインクは、固体インク、ホットメルトインク、相変化インクなどと称されることがある。例えば、米国特許第４，４９０，７３１号明細書は、相変化インクを、紙などの記録媒体に印刷するために分配する装置を開示している。ホットメルトインクを用いる圧電式インクジェット印刷方法において、相変化インクは、印刷装置においてヒーターにより溶融され、従来の圧電式インクジェット印刷と同様の様式で液体として利用（噴射）される。印刷記録媒体との接触において、溶融インクは急速に固化し、毛細管現象により記録媒体（例えば紙）に運び入れる代わりに、色素が記録媒体の表面に実質的に残存可能になり、それによって、液体インクにより一般的に得られるよりも高い印刷濃度が可能になる。したがって、インクジェット印刷における相変化インクの有利性は、操作中のインク流出の可能性の排除、広範囲の印刷濃度および品質、最小の紙のしわまたは歪みならびにノズル詰まりの危険の無い、ノズルのキャッピング無しで、無期限の非印刷期間の使用可能性である。
【０００４】
概して、相変化インク（時として「ホットメルトインク」と称される）は、周囲温度において固相であるが、インクジェット印刷デバイスの上昇動作温度において液相で存在する。噴射温度において、液体インクの液滴は印刷デバイスから吐出され、インク液滴が、直接または加熱された中間転写ベルトもしくはドラムを介してのいずれかで記録媒体表面に接触する時に、該液滴は迅速に固化し、固化したインク液滴の所定のパターンを形成する。
【０００５】
カラー印刷用の相変化インクは、通常相変化インクキャリア組成物を含み、該相変化インクキャリア組成物は相変化インク相溶性色素と組み合わされる。特定の実施形態において、特定の実施形態において、一連の着色相変化インクは、インクキャリア組成物と相溶性の減法混色の原色色素とを組み合わせることによって形成することができる。減法混色の原色に着色された相変化インクは、４成分の染料または顔料、すなわち、シアン、マゼンタ、黄色および黒を含み得るが、インクはこれらの４色に限定されない。これらの減法混色の原色に着色されたインクは、単一の染料もしくは顔料または染料もしくは顔料の混合物を使用することにより形成することができる。
【０００６】
相変化インクは、輸送、長期保存などの間室温において固相のままなので、相変化インクはインクジェットプリンターにとって望ましい。加えて、液体インクジェットインクのインク蒸発に結果としてのノズル詰まりに伴う問題は大きく排除され、それによって、インクジェット印刷の信頼性が改善される。さらに、インクの液滴が最終記録媒体（例えば、紙、透明材料など）に直接適用される相変化インジェットプリンターにおいて、液滴は記録媒体に接触すると即座に固化し、したがって、インクの記録媒体に沿った移行は防止され、ドット品質が改善される。
【発明の概要】
【発明が解決しようとする課題】
【０００７】
上記の既存の相変化インク技術は、概して、鮮明な画像の作成、多孔質紙における噴射使用の節約および基材ラチュチュードの提供には良好であるが、このような技術は、コートされた基材には満足とは言えない。したがって、公知の組成物および方法は、それらの意図される目的には適しているが、コート紙基材における画像形成または印刷のさらなる手段に対する必要性が依然としてある。したがって、相変化インク組成物に対する代替の組成物およびさらなる印刷技術を見出し、消費者に、全ての基材における極めて優れた画像品質を提供することが必要である。さらに、プロダクションプリンティングなどの高速印刷環境に適した、このような相変化インク組成物を提供する必要がある。
【０００８】
前述の米国特許および特許公報はそれぞれ、参照により本明細書に組み込まれる。さらに、前述の米国特許および特許公報の適切な成分および方法態様は、本開示の実施形態において、本開示の実施形態のためにこれらを選択することができる。
【課題を解決するための手段】
【０００９】
本開示の実施形態は、相変化インク組成物を対象とする。該組成物は、芳香環コアを有するジアミド化合物を含む結晶性成分、非晶質成分および場合により色素を含む。
【００１０】
本開示の別の実施形態は、方法を対象とする。該方法は、相変化インク組成物を含むインクジェット印刷デバイスを提供するステップを含む。該相変化インク組成物は固体形態であり、（ａ）芳香環コアを有するジアミド化合物を含む結晶性成分（ｂ）非晶質成分、および（ｃ）場合により色素を含む。固体相変化インク組成物は組成物の融点を超える温度に加熱され、インク組成物を液化する。液化されたインク組成物は、インクジェット印刷デバイスから基材に噴射され、画像を形成する。
【００１１】
本開示のさらに別の実施形態は、相変化インク組成物を対象とする。該組成物は、芳香環コアを有するジアミド化合物を含む結晶性成分、非晶質成分および場合により色素を含む。該結晶性成分は、１４０℃の温度において１０ｃｐｓ未満の粘度を有する。該非晶質成分は、約１４０℃の温度において１００ｃｐｓ未満の粘度を有する。該結晶性成分は、１×１０６ｃｐｓを超える粘度を室温において有し、該非晶質成分は１×１０５ｃｐｓを超える粘度を室温において有する。
【００１２】
前述の概要および下記の詳細な説明の両方は、単なる例示および説明であり、特許請求する本教示を制限するものではないことは理解されるべきである。
【図面の簡単な説明】
【００１３】
【図１】図１は、本開示の実施例に従った、Ｎ，Ｎ’，Ｎ’’，Ｎ’’’−テトラエチルテレフタルアミドに関する示差走査熱量測定（ＤＳＣ）データを示す図である。
【図２】図２は、本開示の実施例に従った、イソフタル酸およびｍ−フェニレンジアミンのジアルキルアミドの１４０℃における粘度データを示す図である。
【図３】図３は、本開示の実施例において考察したインクのレオロジーデータを示す図である。
【発明を実施するための形態】
【００１４】
本開示の実施形態は、相変化インク組成物を対象とする。該インク組成物は、（ａ）芳香環コアを有する結晶性ジアミド化合物（ｂ）非晶質成分、および（ｃ）場合により色素を含む成分を含む。
【００１５】
相変化インクの結晶性成分としての使用に適した、任意の芳香環コアを有する結晶性ジアミド化合物を用いることができる。該ジアミド化合物は、例えば、ベンゼン基またはナフタレン基などの任意の適切な芳香環コアを含んでよい。この環の構造は、インクの所望の相変化特性を提供すると思われる、任意の適切な位置において、式１により例示される有機アミド：
【化１】
2014185344.tif 000002
（式中、Ｒ’およびＲ’’は少なくとも１つのＣ１からＣ４０の置換基を含む有機アミド基から選択される）で置換されてよい。適切なＲ’およびＲ’’基の例は、式２および３のアミド基：
【化２】
2014185344.tif 000003
（式中、Ｒ、Ｒ１およびＲ２は、水素原子または直鎖、分枝型もしくは環状の、飽和もしくは不飽和の、脂肪族もしくは芳香族のＣ１からＣ４０の置換基からなる群から独立して選択することができ、該置換基は、所望のインク特性、例えば、噴射温度において適切な粘度を有する液相状態、室温（例えば、約２５℃）において固相状態を提供する結晶性化合物をもたらし、Ｒ、Ｒ１およびＲ２の少なくとも１つは水素原子ではない）から独立して選択されるアミド基を含む。式２および３において、単結合および「＋」記号は共に、式１のベンジル基と、式２の窒素原子または式３のカルボニル基のいずれかとの間の結合を表す。
【００１６】
Ｃ１からＣ４０のアミド置換基を用いることができるが、例えば、Ｒ、Ｒ１およびＲ２として、２２の炭素原子より長い炭素鎖を有する置換基は、ワックス系結晶性成分を形成することができる。一部の例では、非ワックス系結晶性成分を用いることが望ましいこともあり、この場合、本明細書に開示のＲ、Ｒ１およびＲ２置換基は、２２炭素原子以下の鎖長であってよい。例えば、本明細書においてＲ、Ｒ１およびＲ２置換基は、直鎖、分枝型もしくは環状の、飽和もしくは不飽和の、脂肪族もしくは芳香族の、Ｃ２からＣ１８の基から選択され、場合により１または複数のヘテロ原子、例えば、酸素、窒素または塩素もしくは臭素などのハロゲン原子を含む。
【００１７】
一実施形態において、結晶性成分は、式４の化合物：
【化３】
2014185344.tif 000004
（式中、Ｒ１およびＲ２は、水素原子、アルキル基、アルケニル基、アリール基、アリールアルキル基、アルキルアリール基ならびに１または複数のヘテロ原子を含有するアルキル、アルケニル、アリール、アリールアルキルおよびアルキルアリールの基からなる群から独立して選択され、Ｒ１およびＲ２の少なくとも１つは水素原子ではない）
を含む。
【００１８】
式４の化合物のためのＲ１およびＲ２置換基の具体例としては、水素、エチル、ｎ−プロピル、ｉ−ブチル、置換または非置換のＣ１０からＣ２５のアルキル基が挙げられ、任意選択の置換基は、Ｏ、ＮまたはＳ含有官能基、例えば、非置換のＣ１２−Ｃ１８のアルキル、Ｃ１０からＣ２５のアルキルアミン、Ｃ１０からＣ２５のアルコキシアルキルまたはＣ１０からＣ２５のアルコールであってよい。Ｒ１およびＲ２がアルキル基である、式４の−ＮＲ１Ｒ２基を形成するための適切な前駆体の例としては、第三級アルキル第一級アミン、例えば、米国特許出願第２，９３７，２０３号明細書に開示のものが挙げられ、当該特許出願の開示は参照によりその全体が本明細書に組み込まれる。市販の第三級アルキル第一級アミンの例としては、ＰＲＩＭＥＮＥ（商標）８１−ＲおよびＰＲＩＭＥＮＥ  ＪＭ−Ｔが挙げられ、これらは両方ともＲｏｈｍ  ａｎｄ  Ｈａａｓ  Ｃｏｍｐａｎｙ、所在Ｐｈｉｌａｄｅｌｐｈｉａ、Ｐｅｎｎｓｙｌｖａｎｉａから利用可能である。
【００１９】
一実施形態において、結晶性材料は、式５の化合物：
【化４】
2014185344.tif 000005
（式中、Ｒ１およびＲ２は、水素原子、アルキル基、アルケニル基、アリール基、アリールアルキル基、アルキルアリール基ならびに１または複数のヘテロ原子を含有するアルキル、アルケニル、アリール、アリールアルキルおよびアルキルアリールの基からなる群から独立して選択され、Ｒ１およびＲ２の少なくとも１つは水素原子ではない）を含む。式５の化合物のためのＲ１およびＲ２の具体例としては、ｎ−プロピル、ｉ−プロピル、ｎ−ブチル、アリル、置換または非置換のＣ１０からＣ２５のアルキル基が挙げられ、任意選択の置換基は、Ｏ、ＮまたはＳ含有官能基、例えば、非置換のＣ１２−Ｃ１８のアルキル、Ｃ１０からＣ２５のアルキルアミン、Ｃ１０からＣ２５のアルコキシアルキルまたはＣ１０からＣ２５のアルコールであってよい。
【００２０】
別の実施形態において、結晶性材料は、式６のジアミド化合物：
【化５】
2014185344.tif 000006
（式中、Ｒは、アルキル基、アルケニル基、アリール基、アリールアルキル基、アルキルアリール基ならびに１または複数のヘテロ原子を含有するアルキル、アルケニル、アリール、アリールアルキルおよびアルキルアリールの基からなる群から選択される）を含む。Ｒの具体例としては、Ｃ５−Ｃ７のアルキル基が挙げられる。
【００２１】
インク配合物中の結晶成分は、インク冷却の際の急速な結晶化を介して相変化を動作させる。結晶性成分はさらに、最終インクフィルムの構造を組立て、非晶質成分の粘着性を低下させることにより硬いインクを生じる。結晶性成分は、１４０℃において比較的低い粘度、例えば、≦１０１センチポイズ（ｃｐｓ）または約０．５から２０ｃｐｓまたは約１から約１５ｃｐｓを示し、室温において、比較的高い粘度、例えば、＞１０６ｃｐｓを示す。結晶性成分は概して、インクの相変化に影響するので、急速な結晶化は、即時印刷方法（例えば、見開き印刷（ｓｐｒｅａｄｉｎｇ）または両面印刷）を提供することができ、非コート基材における過剰な裏抜け（ｓｈｏｗ  ｔｈｒｏｕｇｈ）を減少または防止する。
【００２２】
望ましい結晶成分は、例えば示差走査熱量測定（ＤＳＣ）（例えば、１０℃／分で、−５０℃から２００℃に加熱、その後−５０℃に再び冷却）による決定で、比較的急速な結晶化および溶融ピークを示し得る。一実施形態において、結晶化と溶融ピークとの間の温度変化は比較的小さく、例えば、約５５℃または約６０未満である。一実施形態において、融点（Ｔｍｅｌｔ）は、噴射温度の上限より低くてもよい。例えば、融点は約１５０℃より低くてもよく、例えば約６５℃から約１５０℃、例えば約６６℃から約１４５℃であってもよい。適切な融点は、ブロッキングおよび印刷転写を減少または防止でき、印刷装置において生じる静置温度に依存して変動させることができる。例えば、融点は６５℃より高くてよく、例えば６６℃または６７℃を超えてよく、６５℃までの温度での静置においてブロッキングおよび印刷転写を減少または防止できる。結晶化温度（Ｔｃｒｙｓ）は約６０℃より高くてもよく、または約６０℃から約１４０℃、または約６５℃から約１２０℃であってもよい。
【００２３】
相変化インク組成物に適切な任意の非晶質成分を用いることができる。インク組成物の非晶質成分は、印刷されたインクに粘着性を提供し、および／または堅牢性をもたらすことができる。適切な非晶質成分の例としては、ジ−Ｌ−メチルＬ−酒石酸、ジ−ＤＬ−メチルＬ−酒石酸、ジ−Ｌ−メチルＤＬ−酒石酸、ジ−ＤＬ−メチルＤＬ−酒石酸ならびにこれらの任意の立体異性体および混合物が挙げられる。一実施形態において、非晶質材料はジ−ＤＬ−メチルＬ−酒石酸である。
【００２４】
非晶質成分は、例えば、酒石酸のエステル化反応により合成することができ、このことは当分野において周知である。これらの材料は、噴射温度（例えば≦１４０℃、または約１００から約１４０℃または約１０５から約１４０℃）近くにおいて比較的低い粘度（例えば＜１０２センチポイズ（ｃｐｓ）、または約１から約１００ｃｐｓ、または約５から約９５ｃｐｓ）を示すが、室温において比較的高い粘度（例えば、＞１０５ｃｐｓ）を示す。エステルベースとして酒石酸を使用することは低コストであり、バイオ由来（「環境に優しい」）供給源から得られる可能性という、さらなる有利性を有する。
【００２５】
一実施形態において、結晶性成分は、１４０℃の温度において１０ｃｐｓ未満の粘度を有し、非晶質成分は、約１４０℃の温度において１００ｃｐｓ未満の粘度を有し、結晶性成分は、室温において１×１０６ｃｐｓより高い粘度を有し、非晶質成分は、室温において１×１０５ｃｐｓより高い粘度を有する。
【００２６】
一実施形態において、本開示のインクに用いられる色素は、染料、顔料またはこれらの混合物から選択される。任意の染料または顔料が、インクキャリア中に分散または溶解可能であり、他のインク成分と相溶性であることを条件に、選択可能である。
【００２７】
本開示の相変化キャリア組成物は、従来の相変化インク色素材料：例えば、カラーインデックス（Ｃ．Ｉ．）油溶性染料、分散染料、改良酸および直接染料、塩基性染料、硫化染料、建染染料などと組み合わせて使用可能である。適切な染料の例としては、Ｎｅｏｚａｐｏｎ  Ｒｅｄ４９２（ＢＡＳＦ）；Ｏｒａｓｏｌ  Ｒｅｄ  Ｇ（Ｐｙｌａｍ  Ｐｒｏｄｕｃｔｓ）；Ｄｉｒｅｃｔ  Ｂｒｉｌｌｉａｎｔ  Ｐｉｎｋ  Ｂ（Ｏｒｉｅｎｔａｌ  Ｇｉａｎｔ  Ｄｙｅｓ）；Ｄｉｒｅｃｔ  Ｒｅｄ  ３ＢＬ（Ｃｌａｓｓｉｃ  Ｄｙｅｓｔｕｆｆｓ）；Ｓｕｐｒａｎｏｌ  Ｂｒｉｌｌｉａｎｔ  Ｒｅｄ  ３ＢＷ（Ｂａｙｅｒ  ＡＧ）；Ｌｅｍｏｎ  Ｙｅｌｌｏｗ  ６Ｇ（Ｕｎｉｔｅｄ  Ｃｈｅｍｉｅ）；Ｌｉｇｈｔ  Ｆａｓｔ  Ｙｅｌｌｏｗ  ３Ｇ（Ｓｈａａｎｘｉ）；Ａｉｚｅｎ  Ｓｐｉｌｏｎ  Ｙｅｌｌｏｗ  Ｃ−ＧＮＨ（保土谷化学工業）；Ｂｅｍａｃｈｒｏｍｅ  Ｙｅｌｌｏｗ  ＧＤ  Ｓｕｂ（Ｃｌａｓｓｉｃ  Ｄｙｅｓｔｕｆｆｓ）；Ｃａｒｔａｓｏｌ  Ｂｒｉｌｌｉａｎｔ  Ｙｅｌｌｏｗ  ４ＧＦ（Ｃｌａｒｉａｎｔ）；Ｃｉｂａｎｏｎｅ  Ｙｅｌｌｏｗ  ２Ｇ（Ｃｌａｓｓｉｃ  Ｄｙｅｓｔｕｆｆｓ）；Ｏｒａｓｏｌ  Ｂｌａｃｋ  ＲＬＩ（ＢＡＳＦ）；Ｏｒａｓｏｌ  Ｂｌａｃｋ  ＣＮ（Ｐｙｌａｍ  Ｐｒｏｄｕｃｔｓ）；Ｓａｖｉｎｙｌ  Ｂｌａｃｋ  ＲＬＳＮ（Ｃｌａｒｉａｎｔ）；Ｐｙｒａｚｏｌ  Ｂｌａｃｋ  ＢＧ（Ｃｌａｒｉａｎｔ）；Ｍｏｒｆａｓｔ  Ｂｌａｃｋ  １０１（Ｒｏｈｍ  ＆  Ｈａａｓ）；Ｄｉａａｚｏｌ  Ｂｌａｃｋ  ＲＮ  （ＩＣＩ）；Ｔｈｅｒｍｏｐｌａｓｔ  Ｂｌｕｅ  ６７０（ＢＡＳＦ）；Ｏｒａｓｏｌ  Ｂｌｕｅ  ＧＮ（Ｐｙｌａｍ  Ｐｒｏｄｕｃｔｓ）；Ｓａｖｉｎｙｌ  Ｂｌｕｅ  ＧＬＳ（Ｃｌａｒｉａｎｔ）；Ｌｕｘｏｌ  Ｆａｓｔ  Ｂｌｕｅ  ＭＢＳＮ（Ｐｙｌａｍ  Ｐｒｏｄｕｃｔｓ）；Ｓｅｖｒｏｎ  Ｂｌｕｅ  ５ＧＭＦ（Ｃｌａｓｓｉｃ  Ｄｙｅｓｔｕｆｆｓ）；Ｂａｓａｃｉｄ  Ｂｌｕｅ  ７５０（ＢＡＳＦ）；Ｋｅｙｐｌａｓｔ  Ｂｌｕｅ（Ｋｅｙｓｔｏｎｅ  Ａｎｉｌｉｎｅ  Ｃｏｒｐｏｒａｔｉｏｎ）；Ｎｅｏｚａｐｏｎ  Ｂｌａｃｋ  Ｘ５１（ＢＡＳＦ）；Ｃｌａｓｓｉｃ  Ｓｏｌｖｅｎｔ  Ｂｌａｃｋ  ７（Ｃｌａｓｓｉｃ  Ｄｙｅｓｔｕｆｆｓ）；Ｓｕｄａｎ  Ｂｌｕｅ６７０（Ｃ．Ｉ．６１５５４）（ＢＡＳＦ）；Ｓｕｄａｎ  Ｙｅｌｌｏｗ１４６（Ｃ．Ｉ．１２７００）（ＢＡＳＦ）；Ｓｕｄａｎ  Ｒｅｄ４６２（Ｃ．Ｉ．２６０５０）（ＢＡＳＦ）；Ｃ．Ｉ．Ｄｉｓｐｅｒｓｅ  Ｙｅｌｌｏｗ２３８；Ｎｅｐｔｕｎｅ  Ｒｅｄ  Ｂａｓｅ  ＮＢ５４３（ＢＡＳＦ，Ｃ．Ｉ．Ｓｏｌｖｅｎｔ  Ｒｅｄ４９）；Ｎｅｏｐｅｎ  Ｂｌｕｅ  ＦＦ−４０１２（ＢＡＳＦ）；Ｌａｍｐｒｏｎｏｌ  Ｂｌａｃｋ  ＢＲ（Ｃ．Ｉ．Ｓｏｌｖｅｎｔ  Ｂｌａｃｋ３５）（ＩＣＩ）；Ｍｏｒｔｏｎ  Ｍｏｒｐｌａｓ  Ｍａｇｅｎｔａ３６（Ｃ．Ｉ．Ｓｏｌｖｅｎｔ  Ｒｅｄ１７２）；金属フタロシアニン色素、例えば、米国特許第６，２２１，１３７号号明細書に開示の色素が挙げられ、当該特許は参照により本明細書に全体が組み込まれる。ポリマー染料、例えば、米国特許第５，６２１，０２２号明細書および米国特許第５，２３１，１３５号明細書に開示のポリマー染料が使用可能であり、当該特許のそれぞれの開示は、参照��より本明細書に全体が組み込まれ、ならびに例えば、Ｍｉｌｌｉｋｅｎ  ＆  Ｃｏｍｐａｎｙから市販品として利用可能なＭｉｌｌｉｋｅｎ  Ｉｎｋ  Ｙｅｌｌｏｗ８６９、Ｍｉｌｌｉｋｅｎ  Ｉｎｋ  Ｂｌｕｅ９２、Ｍｉｌｌｉｋｅｎ  Ｉｎｋ  Ｒｅｄ３５７、Ｍｉｌｌｉｋｅｎ  Ｉｎｋ  Ｙｅｌｌｏｗ１８００、Ｍｉｌｌｉｋｅｎ  Ｉｎｋ  Ｂｌａｃｋ８９１５−６７、ｕｎｃｕｔ  Ｒｅａｃｔｉｎｔ  Ｏｒａｎｇｅ  Ｘ−３８、ｕｎｃｕｔ  Ｒｅａｃｔｉｎｔ  Ｂｌｕｅ  Ｘ−１７、Ｓｏｌｖｅｎｔ  Ｙｅｌｌｏｗ１６２、Ａｃｉｄ  Ｒｅｄ５２、Ｓｏｌｖｅｎｔ  Ｂｌｕｅ４４およびｕｎｃｕｔ  Ｒｅａｃｔｉｎｔ  Ｖｉｏｌｅｔ  Ｘ−８０もまた使用可能である。
【００２８】
一実施形態において、油溶性染料が用いられる。本明細書における使用に適切な油溶性染料の例は、本明細書に開示のインクキャリアとの相溶性のため、酒精溶染料を含むことができる。適切な酒精溶染料の例としては、Ｎｅｏｚａｐｏｎ  Ｒｅｄ  ４９２（ＢＡＳＦ）；Ｏｒａｓｏｌ  Ｒｅｄ  Ｇ（Ｐｙｌａｍ  Ｐｒｏｄｕｃｔｓ）；Ｄｉｒｅｃｔ  Ｂｒｉｌｌｉａｎｔ  Ｐｉｎｋ  Ｂ（Ｇｌｏｂａｌ  Ｃｏｌｏｒｓ）；Ａｉｚｅｎ  Ｓｐｉｌｏｎ  Ｒｅｄ  Ｃ−ＢＨ（保土谷化学工業）；Ｋａｙａｎｏｌ  Ｒｅｄ  ３ＢＬ（日本化薬株式会社）；Ｓｐｉｒｉｔ  Ｆａｓｔ  Ｙｅｌｌｏｗ  ３Ｇ；Ａｉｚｅｎ  Ｓｐｉｌｏｎ  Ｙｅｌｌｏｗ  Ｃ−ＧＮＨ（保土谷化学工業）；Ｃａｒｔａｓｏｌ  Ｂｒｉｌｌｉａｎｔ  Ｙｅｌｌｏｗ  ４ＧＦ（Ｃｌａｒｉａｎｔ）；Ｐｅｒｇａｓｏｌ  Ｙｅｌｌｏｗ  ５ＲＡ  ＥＸ（Ｃｌａｓｓｉｃ  Ｄｙｅｓｔｕｆｆｓ）；Ｏｒａｓｏｌ  Ｂｌａｃｋ  ＲＬＩ（ＢＡＳＦ）；Ｏｒａｓｏｌ  Ｂｌｕｅ  ＧＮ（Ｐｙｌａｍ  Ｐｒｏｄｕｃｔｓ）；Ｓａｖｉｎｙｌ  Ｂｌａｃｋ  ＲＬＳ（Ｃｌａｒｉａｎｔ）；Ｍｏｒｆａｓｔ  Ｂｌａｃｋ  １０１（Ｒｏｈｍ  ａｎｄ  Ｈａａｓ）；Ｔｈｅｒｍｏｐｌａｓｔ  Ｂｌｕｅ  ６７０（ＢＡＳＦ）；Ｓａｖｉｎｙｌ  Ｂｌｕｅ  ＧＬＳ（Ｓａｎｄｏｚ）；Ｌｕｘｏｌ  Ｆａｓｔ  Ｂｌｕｅ  ＭＢＳＮ（Ｐｙｌａｍ）；Ｓｅｖｒｏｎ  Ｂｌｕｅ  ５ＧＭＦ（Ｃｌａｓｓｉｃ  Ｄｙｅｓｔｕｆｆｓ）；Ｂａｓａｃｉｄ  Ｂｌｕｅ  ７５０（ＢＡＳＦ）；Ｋｅｙｐｌａｓｔ  Ｂｌｕｅ（Ｋｅｙｓｔｏｎｅ  Ａｎｉｌｉｎｅ  Ｃｏｒｐｏｒａｔｉｏｎ）；Ｎｅｏｚａｐｏｎ  Ｂｌａｃｋ  Ｘ５１（Ｃ．Ｉ．  Ｓｏｌｖｅｎｔ  Ｂｌａｃｋ，Ｃ．Ｉ．  １２１９５）（ＢＡＳＦ）；Ｓｕｄａｎ  Ｂｌｕｅ  ６７０（Ｃ．Ｉ．６１５５４）（ＢＡＳＦ）；Ｓｕｄａｎ  Ｙｅｌｌｏｗ  １４６（Ｃ．Ｉ．１２７００）（ＢＡＳＦ）；Ｓｕｄａｎ  Ｒｅｄ  ４６２（Ｃ．Ｉ．２６０５０１）（ＢＡＳＦ）、これらの混合物などを挙げることができる。
【００２９】
顔料もまた、本開示の相変化インクに適切な色素である。適切な顔料の例としては、ＰＡＬＩＯＧＥＮ  Ｖｉｏｌｅｔ  ５１００（ＢＡＳＦ）；ＰＡＬＩＯＧＥＮ  Ｖｉｏｌｅｔ  ５８９０（ＢＡＳＦ）；ＨＥＬＩＯＧＥＮ  Ｇｒｅｅｎ  Ｌ８７３０（ＢＡＳＦ）；  ＬＩＴＨＯＬ  Ｓｃａｒｌｅｔ  Ｄ３７００（ＢＡＳＦ）；ＳＵＮＦＡＳＴ  Ｂｌｕｅ  １５：４（Ｓｕｎ  Ｃｈｅｍｉｃａｌ）；Ｈｏｓｔａｐｅｒｍ  Ｂｌｕｅ  Ｂ２Ｇ−Ｄ（Ｃｌａｒｉａｎｔ）；Ｈｏｓｔａｐｅｒｍ  Ｂｌｕｅ  Ｂ４Ｇ（Ｃｌａｒｉａｎｔ）；Ｐｅｒｍａｎｅｎｔ  Ｒｅｄ  Ｐ−Ｆ７ＲＫ；Ｈｏｓｔａｐｅｒｍ  Ｖｉｏｌｅｔ  ＢＬ（Ｃｌａｒｉａｎｔ）；ＬＩＴＨＯＬ  Ｓｃａｒｌｅｔ  ４４４０（ＢＡＳＦ）；Ｂｏｎ  Ｒｅｄ  Ｃ（Ｄｏｍｉｎｉｏｎ  Ｃｏｌｏｒ  Ｃｏｍｐａｎｙ）；ＯＲＡＣＥＴ  Ｐｉｎｋ  ＲＦ（ＢＡＳＦ）；ＰＡＬＩＯＧＥＮ  Ｒｅｄ  ３８７１  Ｋ（ＢＡＳＦ）；ＳＵＮＦＡＳＴ  Ｂｌｕｅ  １５：３（Ｓｕｎ  Ｃｈｅｍｉｃａｌ）；ＰＡＬＩＯＧＥＮ  Ｒｅｄ  ３３４０（ＢＡＳＦ）；ＳＵＮＦＡＳＴ  Ｃａｒｂａｚｏｌｅ  Ｖｉｏｌｅｔ２３（Ｓｕｎ  Ｃｈｅｍｉｃａｌ）；ＬＩＴＨＯＬ  Ｆａｓｔ  Ｓｃａｒｌｅｔ  Ｌ４３００  （ＢＡＳＦ）；ＳＵＮＢＲＩＴＥ  Ｙｅｌｌｏｗ１７（Ｓｕｎ  Ｃｈｅｍｉｃａｌ）；ＨＥＬＩＯＧＥＮ  Ｂｌｕｅ  Ｌ６９００、Ｌ７０２０（ＢＡＳＦ）；ＳＵＮＢＲＩＴＥ  Ｙｅｌｌｏｗ７４（Ｓｕｎ  Ｃｈｅｍｉｃａｌ）；ＳＰＥＣＴＲＡ  ＰＡＣ  Ｃ  Ｏｒａｎｇｅ１６（Ｓｕｎ  Ｃｈｅｍｉｃａｌ）；ＨＥＬＩＯＧＥＮ  Ｂｌｕｅ  Ｋ６９０２、Ｋ６９１０（ＢＡＳＦ）；ＳＵＮＦＡＳＴ  Ｍａｇｅｎｔａ１２２（Ｓｕｎ  Ｃｈｅｍｉｃａｌ）；ＨＥＬＩＯＧＥＮ  Ｂｌｕｅ  Ｄ６８４０、Ｄ７０８０（ＢＡＳＦ）；Ｓｕｄａｎ  Ｂｌｕｅ  ＯＳ（ＢＡＳＦ）；ＮＥＯＰＥＮ  Ｂｌｕｅ  ＦＦ４０１２（ＢＡＳＦ）；ＰＶ  Ｆａｓｔ  Ｂｌｕｅ  Ｂ２ＧＯ１（Ｃｌａｒｉａｎｔ）；ＩＲＧＡＬＩＴＥ  Ｂｌｕｅ  ＧＬＯ（ＢＡＳＦ）；ＰＡＬＩＯＧＥＮ  Ｂｌｕｅ６４７０（ＢＡＳＦ）；Ｓｕｄａｎ  Ｏｒａｎｇｅ  Ｇ（Ａｌｄｒｉｃｈ）、Ｓｕｄａｎ  Ｏｒａｎｇｅ２２０（ＢＡＳＦ）；ＰＡＬＩＯＧＥＮ  Ｏｒａｎｇｅ３０４０（ＢＡＳＦ）；ＰＡＬＩＯＧＥＮ  Ｙｅｌｌｏｗ１５２、１５６０（ＢＡＳＦ）；ＬＩＴＨＯＬ  Ｆａｓｔ  Ｙｅｌｌｏｗ  ０９９１Ｋ（ＢＡＳＦ）；ＰＡＬＩＯＴＯＬ  Ｙｅｌｌｏｗ１８４０（ＢＡＳＦ）；ＮＯＶＯＰＥＲＭ  Ｙｅｌｌｏｗ  ＦＧＬ（Ｃｌａｒｉａｎｔ）；Ｉｎｋ  Ｊｅｔ  Ｙｅｌｌｏｗ  ４Ｇ  ＶＰ２５３２（Ｃｌａｒｉａｎｔ）；Ｔｏｎｅｒ  Ｙｅｌｌｏｗ  ＨＧ（Ｃｌａｒｉａｎｔ）；Ｌｕｍｏｇｅｎ  Ｙｅｌｌｏｗ  Ｄ０７９０（ＢＡＳＦ）；Ｓｕｃｏ−Ｙｅｌｌｏｗ  Ｌ１２５０（ＢＡＳＦ）；Ｓｕｃｏ−Ｙｅｌｌｏｗ  Ｄ１３５５（ＢＡＳＦ）；Ｓｕｃｏ  Ｆａｓｔ  Ｙｅｌｌｏｗ  Ｄ１３５５、Ｄ１３５１（ＢＡＳＦ）；ＨＯＳＴＡＰＥＲＭ  Ｐｉｎｋ  Ｅ０２（Ｃｌａｒｉａｎｔ）；Ｈａｎｓａ  Ｂｒｉｌｌｉａｎｔ  Ｙｅｌｌｏｗ  ５ＧＸ０３（Ｃｌａｒｉａｎｔ）；Ｐｅｒｍａｎｅｎｔ  Ｙｅｌｌｏｗ  ＧＲＬ０２（Ｃｌａｒｉａｎｔ）；Ｐｅｒｍａｎｅｎｔ  Ｒｕｂｉｎｅ  Ｌ６Ｂ０５（Ｃｌａｒｉａｎｔ）；ＦＡＮＡＬ  Ｐｉｎｋ  Ｄ４８３０（ＢＡＳＦ）；ＣＩＮ��ＵＡＳＩＡ  Ｍａｇｅｎｔａ（ＤＵ  ＰＯＮＴ）；ＰＡＬＩＯＧＥＮ  Ｂｌａｃｋ  Ｌ００８４（ＢＡＳＦ）；Ｐｉｇｍｅｎｔ  Ｂｌａｃｋ  Ｋ８０１（ＢＡＳＦ）；ならびにカーボンブラック、例えば、ＲＥＧＡＬ３３０（商標）（Ｃａｂｏｔ）、Ｎｉｐｅｘ１５０（Ｅｖｏｎｉｋ）Ｃａｒｂｏｎ  Ｂｌａｃｋ５２５０およびＣａｒｂｏｎ  Ｂｌａｃｋ５７５０（Ｃｏｌｕｍｂｉａ  Ｃｈｅｍｉｃａｌ）など、ならびにこれらの混合物が挙げられる。
【００３０】
磁気材料系顔料はまた、例えば、堅牢な磁気インク文字認識（Ｍａｇｎｅｔｉｃ  Ｉｎｋ  Ｃｈａｒａｃｔｅｒ  Ｒｅｃｏｇｎｉｔｉｏｎ）（ＭＩＣＲ）用インクの作製に適切である。磁気顔料としては、磁気ナノ粒子、例えば強磁性ナノ粒子などが挙げられる。
【００３１】
インクベース中の顔料の分散は、相乗剤および分散剤により安定化することができる。任意の適切な相乗剤および／または分散剤を用いることができる。適切な相乗剤および分散剤は、当分野において周知である。適切な分散剤の例としては、ポリエチレンイミンが挙げられる。適切な相乗剤の例はＳＯＬＳＰＥＲＳＥ（登録商標）、ＬＵＢＲＩＺＯＬ製およびＳＵＮＦＬＯ  ＳＦＤ−Ｂ１２４である。
【００３２】
さらに適切な色素は、米国特許第６，４７２，５２３号明細書、米国特許第６，７２６，７５５号明細書、米国特許第６，４７６，２１９号明細書、米国特許第６，５７６，７４７号明細書、米国特許第６，７１３，６１４号明細書、米国特許第６，６６３，７０３号明細書、米国特許第６，７５５，９０２号明細書、米国特許第６，５９０，０８２号明細書、米国特許第６，６９６，５５２号明細書、米国特許第６，５７６，７４８号明細書、米国特許第６，６４６，１１１号明細書、米国特許第６，６７３，１３９号明細書、米国特許第６，９５８，４０６号明細書、米国特許第６，８２１，３２７号明細書、米国特許第７，０５３，２２７号明細書、米国特許第７，３８１，８３１号明細書および米国特許第７，４２７，３２３号明細書に開示の色素であり、当該特許それぞれの開示は、参照によりそれらの全体が本明細書に組み込まれる。
【００３３】
相変化インクは、場合により酸化防止剤を含有し、画像を酸化から保護することができ、インク成分を、インクリザーバにおいて加熱メルトとして存在する間の酸化から保護することもできる。適切な酸化防止剤の例としては、Ｎ，Ｎ′−ヘキサメチレンビス（３，５−ジ−ｔｅｒｔ−ブチル−４−ヒドロキシヒドロシンナムアミド）（ＩＲＧＡＮＯＸ  １０９８、ＢＡＳＦから利用可能）；２，２−ビス（４−（２−（３，５−ジ−ｔｅｒｔ−ブチル−４−ヒドロキシヒドロシンナモイロキシ））エトキシフェニル）プロパン（ＴＯＰＡＮＯＬ−２０５、Ｖｅｒｔｅｌｌｕｓから利用可能）；トリス（４−ｔｅｒｔ−ブチル−３−ヒドロキシ−２，６−ジメチルベンジル）イソシアヌレート（Ａｌｄｒｉｃｈ）、２，２′−エチリデンビス（４，６−ジ−ｔｅｒｔ−ブチルフェニル）フルオロホスホナイト（ＥＴＨＡＮＯＸ−３９８、Ａｌｂｅｒｍａｒｌｅ  Ｃｏｒｐｏｒａｔｉｏｎから利用可能）；テトラキス（２，４−ジ−ｔｅｒｔ−ブチルフェニル）−４，４′−ビフェニルジホスホナイト（Ａｌｄｒｉｃｈ）；ペンタエリスリトールテトラステアレート（ＴＣＩ  Ａｍｅｒｉｃａ）；トリブチルアンモニウムハイポホスファイト（Ａｌｄｒｉｃｈ）；２，６−ジ−ｔｅｒｔ−ブチル−４−メトキシフェノール（Ａｌｄｒｉｃｈ）；２，４−ジ−ｔｅｒｔ−ブチル−６−（４−メトキシベンジル）フェノール（Ａｌｄｒｉｃｈ）；４−ブロモ−２，６−ジメチルフェノール（Ａｌｄｒｉｃｈ）；４−ブロモ−３，５−ジジメチルフェノール（Ａｌｄｒｉｃｈ）；４−ブロモ−２−ニトロフェノール（Ａｌｄｒｉｃｈ）；４−（ジエチルアミノメチル）−２，５−ジメチルフェノール（Ａｌｄｒｉｃｈ）；３−ジメチルアミノフェノール（Ａｌｄｒｉｃｈ）；２−アミノ−４−ｔｅｒｔ−アミルフェノール（Ａｌｄｒｉｃｈ）；２，６−ビス（ヒドロキシメチル）−ｐ−クレゾール（Ａｌｄｒｉｃｈ）、２，２′−メチレンジフェノール（Ａｌｄｒｉｃｈ）；５−（ジエチルアミノ）−２−ニトロソフェノール（Ａｌｄｒｉｃｈ）；２，６−ジクロロ−４−フルオロフェノール（Ａｌｄｒｉｃｈ）；２，６−ジブロモフルオロフェノール（Ａｌｄｒｉｃｈ）、α−トリフルオロ−ｏ−クレゾール（Ａｌｄｒｉｃｈ）；２−ブロモ−４−フルオロフェノール（Ａｌｄｒｉｃｈ）；４−フルオロフェノール（Ａｌｄｒｉｃｈ）；４−クロロフェニル−２−クロロ−１，１，２−トリ−フルオロエチルスルホン（Ａｌｄｒｉｃｈ）；３，４−ジフルオロフェニル酢酸（Ａｄｒｉｃｈ）；３−フルオロフェニル酢酸（Ａｌｄｒｉｃｈ）；３，５−ジフルオロフェニル酢酸（Ａｌｄｒｉｃｈ）；２−フルオロフェニル酢酸（Ａｌｄｒｉｃｈ）；２，５−ビス（トリフルオロメチル）安息香酸（Ａｌｄｒｉｃｈ）；エチル−２−（４−（４−（トリフルオロメチル）フェノキシ）フェノキシ）プロピオネート（Ａｌｄｒｉｃｈ）；テトラキス（２，４−ジ−ｔｅｒｔ−ブチルフェニル）−４，４′−ビフェニルジホスホナイト（Ａｌｄｒｉｃｈ）；４−ｔｅｒｔ−アミルフェノール（Ａｌｄｒｉｃｈ）、３−（２Ｈ−ベンゾトリアゾール−２−イル）−４−ヒドロキシフェネチルアルコール（Ａｌｄｒｉｃｈ）；ＮＡＵＧＡＲＤ７６、ＮＡＵＧ���ＲＤ４４５、ＮＡＵＧＡＲＤ５１２およびＮＡＵＧＡＲＤ５２４（Ｃｈｅｍｔｕｒａ  Ｃｏｒｐｏｒａｔｉｏｎ製）など、およびこれらの混合物が挙げられる。酸化防止剤は、存在する場合、所望の量または効率的な量、例えば、インクの約０．２５重量パーセントから約１０重量パーセントまたはインクの約１重量パーセントから約５重量パーセントでインク中に存在してよい。
【００３４】
相変化インクにおける使用に適切な任意の他の原料もまた、場合により、本開示の組成物に含まれてよい。当業者は、採用可能な他の原料を容易に決定できるものと思われる。
【００３５】
インク組成物は、任意の所望の方法または適切な方法によって調製可能である。例えば、インクキャリアの各成分を一緒に混合し、その後、該混合物を、少なくともその融点、例えば約６０℃から約１５０℃、約８０℃から約１４５℃または約８５℃から約１４０℃に加熱することができる。色素は、結晶性および非晶質のインク原料を加熱する前に加えても、または後に加えてもよい。
【００３６】
結晶性および非晶質の成分は、所望のインク特性を提供するような重量比でブレンドすることができる。結晶性材料対非晶質材料の適切な重量比の例は、それぞれ約６０：４０から約９５：５、例えば、約６５：３５から約９５：５または約７０：３０から約９０：１０である。一実施形態において、該重量比は、結晶性成分および非晶質成分に関して、それぞれ約７０：３０である。別の実施形態において、該重量比は、結晶性成分および非晶質成分に関して、それぞれ約８０：２０である。
【００３７】
色素は、相変化インク中に、所望の色または色相を得るために、任意の所望の量または有効な量、例えば、インクの約０．１重量パーセントからインクの約５０重量パーセント、またはインクの約０．２重量パーセントからインクの約２０重量パーセント、またはインクの約０．５重量パーセントからインクの約１０重量パーセントで存在してよい。
【００３８】
顔料が色素として選択された場合、溶融混合物を、アトライターまたはメディアミル装置で粉砕し、顔料をインクキャリア中に分散させることができる。加熱した混合物を、その後、例えば、約５秒間から３０分以上撹拌し、実質的に均一な、一様な溶融物を得ることができ、その後、インクを周囲温度（通常、約２０℃から約２５℃）に冷却する。
【００３９】
得られたインクは周囲温度において固体である。該インクは、直接印刷のインクジェット方法または間接的（オフセット）印刷のインクジェット用途のための装置に用いることができる。
【００４０】
実施形態において、相変化インク用のインクキャリアは、噴射温度において、約１から約２２ｃｐｓ、または約４から約１５ｃｐｓ、または約６から約１２ｃｐｓの粘度を有し得る。この噴射温度は、例えば、約１００℃から約１４０℃の範囲であってよい。実施形態において、固体インクは、室温において約＞１０６ｃｐｓの粘度を有する。実施形態において、固体インクは、ＤＳＣにより１０℃／分の速度で決定して、約６５から約１５０℃、または約７０から約１４０℃、約８０から約１３５℃の溶融温度（Ｔｍｅｌｔ）を有し、約４０から約１４０℃、または約４５から約１３０℃、約５０から約１２０℃の結晶化温度（Ｔｃｒｙｓ）を有する。
【００４１】
本開示は、印刷方法もさらに対象とする。該方法は、相変化インク組成物を含むインクジェット印刷デバイスを提供するステップを含む。上記のように、相変化インク組成物は固体形態であり、（ａ）結晶性芳香族ジアミン、（ｂ）非晶質材料、および（ｃ）場合によって色素、を含む。該固体インク組成物を、インクジェット印刷デバイスにおいて組成物の融点を超える温度に加熱し、インクを液化する。液化されたインクを、その後、インクジェット印刷デバイスから基材に噴射し、画像を形成することができる。適切な直接印刷方法は、例えば、米国特許第５，１９５，４３０号明細書に開示されており、当該特許は参照により本明細書にその全体が組み込まれる。
【００４２】
一実施形態において、溶融インクをまず中間転写部材に噴射してよい。インクは、その後、中間転写部材から最終記録基材に転写可能である。適切なオフセットまたは間接的印刷方法の例は、例えば米国特許第５，３８９，９５８号明細書に開示されており、当該特許の開示は参照により本明細書にその全体が組み込まれる。
【００４３】
一実施形態において、印刷装置は圧電印刷方法を用い、インクの液滴は圧電振動要素の振幅によって画像様パターンに噴射される。本明細書に開示のインクはまた、他のホットメルト印刷方法、例えば、ホットメルト音響インクジェット印刷、ホットメルト熱インクジェット印刷、ホットメルト連続流または偏向インクジェット印刷などにも用いることができる。本明細書に開示の相変化インクはまた、ホットメルトインクジェット印刷方法以外の印刷方法に使用することもできる。
【００４４】
任意の適切な基材または記録シートを、本開示の印刷方法に用いることができる。基材の例としては、普通紙、例えば、ＸＥＲＯＸ（登録商標）４２００紙、ＸＥＲＯＸ（登録商標）Ｉｍａｇｅ  Ｓｅｒｉｅｓ紙、Ｃｏｕｒｔｌａｎｄ４０２４ＤＰ紙、罫線入りノート紙、ボンド紙、シリカコート紙、例えばＳｈａｒｐ  Ｃｏｍｐａｎｙシリカコート紙、ＪｕＪｏ紙、ＨＡＭＭＥＲＭＩＬＬ  ＬＡＳＥＲＰＲＩＮＴ紙など、光沢コート紙、例えば、ＸＥＲＯＸ（登録商標）Ｄｉｇｉｔａｌ  Ｃｏｌｏｒ  Ｅｌｉｔｅ  Ｇｌｏｓｓ、Ｓａｐｐｉ  Ｗａｒｒｅｎ  Ｐａｐｅｒｓ  ＬＵＳＴＲＯＧＬＯＳＳ、特殊紙、例えばＸｅｒｏｘ（登録商標）ＤＵＲＡＰＡＰＥＲなど、透明材料、布地、繊維製品、プラスチック、ポリマーフィルム、無機記録媒体、例えば金属および木材などが挙げられる。
【００４５】
本明細書において使用する場合、「印刷デバイス」という語句は任意の装置、例えば、デジタルコピー機、製本機、ファクシミリ機、複合機などを包含し、これらは任意の目的の印刷出力機能を果たす。
【実施例】
【００４６】
下記の実施例に使用する、テレフタル酸、イソフタル酸およびｍ−フェニレンジアミンのジアミドは、表１、２および３に示す溶融温度（Ｔｍｅｌｔ）に基づき選択された。有望な化合物を合成し、熱特性を検査した。化合物を合成する代表的手順を以下に記載する。
【００４７】
優れた候補に関して、示差走査熱量測定（ＤＳＣ）を用い、材料の結晶化温度（Ｔｃｒｙｓ）を測定した。例として、Ｎ，Ｎ’，Ｎ’’，Ｎ’’’−テトラエチルテレフタルアミド（下記の表中のＴ３）に関するＤＳＣデータを、図１に示す。該ＤＳＣデータは、Ｑ１０００  Ｄｉｆｆｅｒｅｎｔｉａｌ  Ｓｃａｎｎｉｎｇ  Ｃａｌｏｒｉｍｅｔｅｒ（ＴＡ  Ｉｎｓｔｒｕｍｅｎｔｓ）において、１０℃／分の速度で、−５０から２００から−５０℃において得た。いくつかの材料は、望ましい温度範囲内で非常に急速な転移を示し、インクの相変化材料として有望な特性を示した。
【００４８】
誘導体の中で、化合物Ｔ３、Ｔ６、Ｔ１１、Ｔ２３、Ｉ６、Ｉ８、Ｉ９、Ｉ１４、Ｉ１５、Ｉ１６、Ｉ１７、Ｉ１８、Ｉ２０、Ｍ７、Ｍ８およびＭ９が望ましいＴｍｅｌｔを示した。下記の表１、２および３を参照されたい。これらの化合物（Ｉ１４は除く）を合成したが、大部分の化合物は、他のインク必要条件を満たさなかった（例えば、Ｔｃｒｙｓが低すぎる、または溶融粘度が高すぎた）。Ｔ６、Ｔ１１およびＩ８のＴｃｒｙｓは６５℃より低く、結晶化が遅いことを示した。１４０℃におけるＩ１５、Ｉ１６、Ｉ１７、Ｉ１８、Ｉ２０、Ｍ７、Ｍ８、およびＭ９の粘度は２０ｃｐｓを超えた（図２を参照されたい）。結晶性成分として、１０ｃｐｓより低い溶融粘度が噴射性にとって望ましい。
【００４９】
化合物Ｔ３（Ｎ，Ｎ’，Ｎ’’，Ｎ’’’−テトラエチルテレフタルアミド）およびＩ９（Ｎ，Ｎ’−ジ−ｎ−ブチルイソフタルアミド）を、最も有望な材料として、上記の手順に基づきインク配合物に選択した。
【００５０】
【表１−１】
2014185344.tif 000007
【表１−２】
2014185344.tif 000008
【００５１】
【表２】
2014185344.tif 000009
【００５２】
【表３】
2014185344.tif 000010
【００５３】
実施例１：Ｎ，Ｎ’，Ｎ’’，Ｎ’’’−テトラエチルテレフタルアミド（Ｔ３）の合成
【化６】
2014185344.tif 000011
１Ｌのフラスコに、ジエチルアミン（４０．８ｍｌ、３９４ｍｍｏｌ）および２００ｍＬのエーテルを加え、無色の溶液を得た。このフラスコをアイスバスで冷却し、１７０ｍＬのエーテル中の二塩化テレフタロイル（２０．００ｇ、９９ｍｍｏｌ）を、４０分かけて撹拌しながらゆっくりと加えた。アイスバスを取り外し、室温（ＲＴ）において１時間撹拌した。反応混合物を５００ｍＬの水に注ぎ、アイスバス上で撹拌し、ろ過した。沈殿した結晶を、ろ過により回収した。得られた結晶を１７０ｍＬのＭｅＯＨ／Ｈ２Ｏ（１／９）から再結晶化させた（２０．９７ｇ、収率：７７％）。この試料を、１Ｈ  ＮＭＲ分光法により特徴付けた。
【００５４】
実施例２：Ｎ，Ｎ’−ジ−ｎ−ブチルイソフタルアミド（Ｉ９）の合成
【化７】
2014185344.tif 000012
５００ｍＬのフラスコに、ｎ−ブチルアミン（３８．９ｍｌ、３９４ｍｍｏｌ）および１００ｍＬのエーテルを加え、無色の溶液を得た。このフラスコをアイスバスで冷却した。１５０ｍＬのエーテル中の二塩化テレフタロイル（２０．００ｇ、９９ｍｍｏｌ）を、３０分かけて撹拌しながらゆっくりと加えた。アイスバスを取り外し、該混合物を室温において１時間撹拌した。反応混合物を５００ｍＬの水に注ぎ、撹拌し、ろ過した。沈殿した結晶を、ろ過により回収した。得られた結晶を４５０ｍＬのＭｅＯＨ／Ｈ２Ｏ（５／５）から再結晶化させた（２４．４７ｇ、収率：９０％）。この試料を、Ｈ  ＮＭＲ分光法により特徴付けた。
【００５５】
実施例３、４および５：インクの調製および特性
インク試料をＴ３またはＩ９、非晶質材料（ジ−ＤＬ−メチルＬ−酒石酸）（ＤＭＴ）および染料または顔料の濃縮液から配合した。この配合物を表４に示し、インク試料を、Ｉｎｋ１（実施例３）、Ｉｎｋ２（実施例４）およびＩｎｋ３（実施例５）と名付けた。顔料濃縮液は、非晶質ＤＭＴ、シアン顔料Ｂ４Ｇ、分散剤（Ｓｏｌｓｐｅｒｓｅ  ３２０００）および相乗剤（ＳｕｎＦｌｏ  ＳＦＤ−Ｂ１２４）を含有した。顔料濃縮液の顔料濃度は１０重量％であった。その比は、得られたインクに２重量％の顔料添加をもたらした。
【００５６】
図３は、実施例３のインクのレオロジーデータを示す。本開示に記録されたレオロジー測定は全て、ＲＦＳ３  Ｒｈｅｏｍｅｔｅｒ（ＴＡ  ｉｎｓｔｒｕｍｅｎｔｓ）において、２５ｍｍのパラレルプレートを使用し、周波数１Ｈｚにおいて行われ、使用した方法は高温から低温への温度スイープであり、温度降下量が５℃、各温度間の浸漬（平衡）時間が１２０秒であり、一定周波数１Ｈｚにおいてであった。該インクは、＞１０６ｃｐｓへの相転移を、約９５℃において示した。相転移温度は、材料の選択および望ましい温度範囲内（６０℃＜Ｔ＜１３０℃）における結晶／非晶質の比の変化によって調整可能である。さらに、およそ１４０℃における粘度は約５ｃｐｓであり、比を変化させる、または粘度調整剤を加えることによって再度調整可能である。
【００５７】
【表４】
2014185344.tif 000013
【００５８】
時間分解光学顕微鏡法により決定された結晶化の速度
結晶化の速度は、作製したインクの特徴である。結晶化の速度は、印刷後インクが触れられる速度を決定し、この速度は印刷速度および普通紙に対する裏抜けに影響を与える。結晶化の速度が速いほど、高速の印刷が可能である。結晶化の速度は、時間分解光学顕微鏡法（Ｔｉｍｅ−Ｒｅｓｏｌｖｅｄ  Ｏｐｔｉｃａｌ  Ｍｉｃｒｏｓｃｏｐｙ）（「ＴＲＯＭ」）を使用して測定した。ＴＲＯＭ法は、米国特許出願第１３／４５６，８４７号明細書、２０１１年４月２６日出願、発明者名Ｇａｂｒｉｅｌ  Ｉｆｔｉｍｅら、表題Ｔｉｍｅ  Ｒｅｓｏｌｖｅｄ  Ｏｐｔｉｃａｌ  Ｍｉｃｒｏｓｃｏｐｙ（“ＴＲＯＭ）Ｐｒｏｃｅｓｓ  ｆｏｒ  Ｍｅａｓｕｒｉｎｇ  ｔｈｅ  Ｒａｔｅ  ｏｆ  Ｃｒｙｓｔａｌｌｉｚａｔｉｏｎ  ｏｆ  Ｓｏｌｉｄ  Ｉｎｋｓに詳細に記載されており、当該特許の開示は、参照によりその全体が本明細書に組み込まれる。得られた結晶化データの速度を表５に示す。
【００５９】
実施例３の染料で着色したインク（Ｉｎｋ１）は、緩慢な結晶化速度の合計１９秒を示した。染料の代わりに顔料を使用した実施例４（Ｉｎｋ２）に関しては、結晶化速度は約１１秒であった。顔料を用いた結晶化速度の上昇は、顔料が核化剤として作用することに起因する。約１１秒の結晶化は、高速ダイレクト−トゥー−ペーパー（ｄｉｒｅｃｔ−ｔｏ−ｐａｐｅｒ）印刷系にとって許容可能である。
【００６０】
堅牢性の実証
Ｉｎｋ１、２および３を、Ｘｅｒｏｘ（登録商標）Ｄｉｇｉｔａｌ  Ｃｏｌｏｒ  Ｅｌｉｔｅ  Ｇｌｏｓｓ、１２０ｇｓｍ（ＤＣＥＧ）コート紙に、低圧に設定した加圧ロールを装備したＫ−ｐｒｏｏｆｅｒグラビア印刷プレートを使用して印刷した。グラビアプレートの温度は１４２℃に設定したが、実際のプレート温度は約１３４℃であった。Ｋ−ｐｒｏｏｆｅｒ装置（ＲＫ  Ｐｒｉｎｔ  Ｃｏａｔ  Ｉｎｓｔｒｕｍｅｎｔ  Ｌｔｄ．，Ｌｉｔｌｉｎｇｔｏｎ，Ｒｏｙｓｔｏｎ，  Ｈｅｒｉｓ，ＳＧ８  ０ＯＺ，  Ｕ．Ｋ．製）は、さまざまなインクを小規模で選別し、さまざまな基材上の画像品質を評価するために有用な印刷ツールである。該インクは、基材から容易に剥がすことができない堅牢な画像をもたらした。垂直から１５°の角度で５２８ｇの重さをかけて、金属の湾曲した先端を、およそ１３ｍｍ／ｓの速度で画像を横切らせても、、インクは目で見たところ画像から全く剥がれなかった。この先端は、およそ１２ｍｍの曲率半径を有する旋盤の先の丸い切削ビットと同様である。
【００６１】
【表５】
2014185344.tif 000014
【００６２】
上記のデータは、本開示の芳香族ジアミドが、相変化インクの相変化成分として適切な物理的特性を有することを示している。実施例は、コートされた媒体における改善された堅牢性を実証した。
【図１】
2014185344.tif 000023
【図２】
2014185344.tif 000024
【図３】
2014185344.tif 000025